(57)【要約】【課題】初期接着力、キレ、タレ防止効果が良好な雨樋用接着剤を提供する。【解決手段】重量平均分子量が３００，０００〜３４０，０００の高分子アクリル系樹脂と重量平均分子量が５５，０００〜７５，０００の硬質アクリル系樹脂とよりなる樹脂成分と、親水性シリカと、有機系増粘剤とを主成分とすることを特徴とする。【選択図】なし【特許請求の範囲】
【請求項１】
重量平均分子量が３００，０００〜３４０，０００の高分子アクリル系樹脂と重量平均分子量が５５，０００〜７５，０００の硬質アクリル系樹脂とよりなる樹脂成分と、
親水性シリカと、
有機系増粘剤とを主成分とすることを特徴とする雨樋用接着剤。
【請求項２】
請求項１において、
樹脂成分を構成する高分子アクリル系樹脂と硬質アクリル系樹脂の配合比率が、重量比で４：６〜６：４である雨樋用接着剤。
【請求項３】
請求項１又は２において、
樹脂成分と親水性シリカと有機系増粘剤の配合比率が、重量比で２２〜２８：３．５〜５．０：０．０１〜０．１である雨樋用接着剤。
【請求項４】
請求項１〜３の何れかにおいて、
有機系増粘剤が、酸アマイド系ポリマーである雨樋用接着剤。
【発明の詳細な説明】
【技術分野】
【０００１】
本発明は、雨樋部品を相互に接合、接着して連結する雨樋用接着剤に関するものである。
【背景技術】
【０００２】
従来、軒樋、竪樋、集水器、継手（例えば、エルボ、チーズ）等の雨樋部品を相互に接合、接着して連結する雨樋用接着剤として、塩化ビニル・酢酸ビニル共重合樹脂系接着剤が汎用されている。
【０００３】
しかしながら、前記塩化ビニル・酢酸ビニル共重合樹脂系接着剤は、雨樋部品を相互に接着した時の初期接着力に難点があり、又、接着剤を接着剤収容チューブから押し出した時のキレが悪く、更に、接着剤を接着面（特に、垂直接着面）に塗布した時に、接着剤が接着剤塗布面から流れ落ちる、所謂、タレを生じるという問題があった。
【０００４】
他方、自動車車体等に高膜厚の塗膜を施すために、分散用樹脂と疎水性シリカとポリカルボン酸アマイドとを主成分とする塗料用タレ防止剤組成物を塗料に添加して、塗料塗布後の塗膜のタレを防止する技術が知られている（例えば、特許文献１参照）。
【特許文献１】実開平７−２９２２９８号
【発明の開示】
【発明が解決しようとする課題】
【０００５】
しかしながら、前記特許文献１記載の塗料に関する技術を雨樋用接着剤に適用したとしても、屋内で塗布作業を行う塗料と異なり、猛暑時等に屋外で施工作業を行う雨樋用接着剤においては、前述した従来の雨樋用接着剤の問題である初期接着力、キレ、タレ等は充分改善されないのが実情である。
【０００６】
本発明は、かかる問題を解決することを目的とするものであり、初期接着力、接着剤収容チューブから押し出した時のキレ、接着剤塗布面からのタレ防止効果等が良好な雨樋用接着剤を提供することを課題とする。
【課題を解決するための手段】
【０００７】
前記課題を解決するため、
請求項１に係る雨樋用接着剤は、重量平均分子量が３００，０００〜３４０，０００の高分子アクリル系樹脂と重量平均分子量が５５，０００〜７５，０００の硬質アクリル系樹脂とよりなる樹脂成分と、親水性シリカと、有機系増粘剤とを主成分とすることを特徴とする。
【０００８】
請求項２に係る雨樋用接着剤は、請求項１において、樹脂成分を構成する高分子アクリル系樹脂と硬質アクリル系樹脂の配合比率が、重量比で４：６〜６：４である。
【０００９】
請求項３に係る雨樋用接着剤は、請求項１又は２において、樹脂成分と親水性シリカと有機系増粘剤の配合比率が、重量比で２２〜２８：３．５〜５．０：０．０１〜０．１である。
【００１０】
請求項４に係る雨樋用接着剤は、請求項１〜３の何れかにおいて、有機系増粘剤が、酸アマイド系ポリマーである。
【発明の効果】
【００１１】
本発明によれば、次のような効果がある。
【００１２】
請求項１に係る雨樋用接着剤によれば、前記特定の重量平均分子量を有する高分子アクリル系樹脂と硬質アクリル系樹脂とよりなる特定の樹脂成分を主成分としているので、雨樋部品を相互に接着した時の初期接着力が良好である。
【００１３】
又、前記特定の樹脂成分と共に、親水性シリカと有機系増粘剤とを主成分としているので、前記初期接着力と共に、接着剤を接着剤収容チューブから押し出した時のキレが良好であり、更に、接着剤を接着面（特に、垂直接着面）に塗布した時に、接着剤が塗布面から流れ落ちるおそれもなく、タレ防止効果が良好である。
【００１４】
請求項２、３に係る雨樋用接着剤によれば、高分子アクリル系樹脂、硬質アクリル系樹脂、親水性シリカ及び有機系増粘剤を特定の配合比率で配合しているので、前記請求項１の接着剤の初期接着力、キレ、タレ防止効果を最大限良好に発揮することができる。
【００１５】
請求項４に係る雨樋用接着剤によれば、塗料等の分野で汎用されている酸アマイド系ポリマーを有機系増粘剤として使用して、接着剤の初期接着力、キレ、タレ防止効果を良好に発揮することができる。
【発明を実施するための最良の形態】
【００１６】
以下、本発明に係る雨樋用接着剤を更に詳細に説明する。
【００１７】
本発明に係る雨樋用接着剤は、例えば、特定のアクリル系樹脂よりなる樹脂成分と、親水性シリカと、有機系増粘剤とを主成分とすることを特徴とするものである。
【００１８】
又、前記特定のアクリル系樹脂としては、例えば、アクリルモノマー、メタクリルモノマー等のアクリル系モノマーを重合反応させて製造した各種のホモポリマー、コポリマー等よりなる熱可塑性のアクリル系樹脂であり、かつ、重量平均分子量が３００，０００〜３４０，０００、好ましくは、３２０，０００程度の高分子アクリル系樹脂と、重量平均分子量が５５，０００〜７５，０００、好ましくは、７０，０００程度の硬質アクリル系樹脂とよりなる樹脂成分を使用する。
【００１９】
即ち、前記特定の重量平均分子量を有する高分子アクリル系樹脂と硬質アクリル系樹脂とよりなる特定のアクリル系樹脂を組み合わせて使用した理由は、該特定のアクリル系樹脂を組み合わせて使用した場合には、該特定の高分子アクリル系樹脂と硬質アクリル系樹脂との相乗作用によって、雨樋部品を相互に接着した時の初期接着力が良好になるのに対して、高分子アクリル系樹脂及び／又は硬質アクリル系樹脂の重量平均分子量が前記特定の範囲外のアクリル系樹脂を使用した場合には、実用上満足すべき初期接着力が得られないためである。
【００２０】
又、前記高分子アクリル系樹脂と硬質アクリル系樹脂とよりなる樹脂成分については、前記特定の重量平均分子量と共に、雨樋用接着剤に要求される樹脂の軟化点Ｔｇ（℃）をも考慮して使用するのが好ましい。
【００２１】
即ち、前記樹脂成分を構成する特定のアクリル系樹脂は、軟化点Ｔｇ（℃）が５０〜８０℃のものを使用するのが好ましい。
【００２２】
例えば、前記樹脂成分の軟化点Ｔｇが５０℃未満のものを使用した場合には、雨樋用接着剤の粘着性が増大して接着性が低下することがあり、又、８０℃を超えるものを使用した場合には、雨樋用接着剤の可とう性が低下して接着性は向上するが、柔軟性が低下して雨樋用接着剤に適さなくなることがあるためである。
【００２３】
又、シリカとして前記親水性シリカを使用した理由は、該親水性シリカを使用した場合には、該親水性シリカと、該親水性シリカと併用した前記有機系増粘剤との相乗作用によって、前記特定のアクリル系樹脂と同様、初期接着力が良好になると共に、接着剤を接着剤収容チューブから押し出した時のキレが良好になり、更に、接着剤を接着面（特に、垂直接着面）に塗布した時に、接着剤が接着剤塗布面から流れ落ちるおそれもなく、タレ防止効果が良好になるのに対して、前述した特許文献１記載の塗料分野で知られている疎水性シリカを使用した場合には、該疎水性シリカと共にポリカルボン酸アマイド（有機系増粘剤）を併用しても雨樋用接着剤として実用上満足し得るようなキレ、タレ防止効果が得られず、初期接着力も実用上満足すべきものが得られないためである。
【００２４】
又、前記樹脂成分を構成するアクリル系樹脂と硬質アクリル系樹脂の配合比率を、好ましくは、重量比で４：６〜６：４、最も好ましくは、５：５程度に調整して配合した場合には、前記接着剤の初期接着力、キレ、タレ防止効果を最大限良好に発揮することができる。
【００２５】
又、前記高分子アクリル系樹脂と硬質アクリル系樹脂とよりなる樹脂成分と親水性シリカと有機系増粘剤の配合比率を、好ましくは、重量比で２２〜２８：３．５〜５．０：０．０１〜０．１、更に好ましくは、２３〜２６：３．５〜４．５：０．０５〜０．１に調整して配合した場合には、前記接着剤の初期接着力、キレ、タレ防止効果を最大限良好に発揮することができる。
【００２６】
又、前記有機系増粘剤としては、例えば、前述した特許文献１記載の塗料分野で知られているポリカルボン酸アマイド等、タレ防止効果を有するチクソトロピック剤として知られている酸アマイド系ポリマーを使用した場合には、塗料等の分野で汎用されている酸アマイド系ポリマーを有機系増粘剤として使用して、接着剤の初期接着力、キレ、タレ防止効果を良好に発揮することができる。
【００２７】
又、本発明の雨樋用接着剤は、前記特定の高分子アクリル系樹脂と硬質アクリル系樹脂とよりなる樹脂成分と、親水性シリカと、有機系増粘剤とよりなる主成分を、シクロヘキサノン、イソブチルメチルケトン、メチルエチルケトン、トルエン、アセトン等の溶剤にて、溶解、粘度調整を行って使用する。
【００２８】
以下、本発明に係る雨樋用接着剤を実施例に基いて説明する。
【実施例】
【００２９】
（実施例１）
重量平均分子量３２０，０００、軟化点Ｔｇ８０℃の高分子アクリル系樹脂（三菱レイヨン株式会社製、「ダイヤナール」ＢＲ−９５）と、重量平均分子量７０，０００、軟化点Ｔｇ７５℃の硬質アクリル系樹脂（三菱レイヨン株式会社製、「ダイヤナール」ＢＲ−６０）とを、重量比で５：５にて配合してなる樹脂成分２５重量部と、親水性シリカ（株式会社トクヤマ製、「レオロシール」ＱＳ−１０２）４．０重量部と、ポリカルボン酸アマイド（ビックケミー・ジャパン株式会社製、ＢＹＫ−４０５）０．１重量部を、シクロヘキサノン５０重量部、イソブチルメチルケトン２５重量部、メチルエチルケトン７．５重量部、トルエン１７．５重量部よりなる混合溶剤にて、溶解、粘度調整を行って、雨樋用接着剤を得た。
【００３０】
得られた雨樋用接着剤について、次に示す方法で、初期接着力、キレ、タレを測定・観察した。
【００３１】
初期接着力
サイズ１０ｃｍ×２ｃｍ、厚さ０．２ｃｍの塩化ビニル樹脂板の端部２ｃｍ×２ｃｍに雨樋用接着剤を塗布し、直ちに、他の１枚の塩化ビニル樹脂板を張り合わせる。次いで、張り合わせた端縁部からはみ出した雨樋用接着剤を柔らかい紙でふき取ると共に、張り合わせ部分の位置ずれがないように固定する。張り合わせ固定後、１０℃±３℃と、３０℃±３℃の各々の温度で１時間放置して接着した試験片を計測器に取り付け、ヘッドスピード２０ｃｍ／ｍｉｎの速さでせん断方向に引っ張って破断時の荷重値（Ｋｇｆ）を測定し、その測定値を接着面積（４ｃｍ2）で割って算出した単位面積当たりの接着強度（Ｋｇｆ／ｃｍ２）によって初期接着力を求めた。
【００３２】
キレ
測定温度条件３０℃において、ガラス板上に接着剤収容チューブから雨樋用接着剤を押し出し、押し出し終了時、接着剤収容チューブの吐出口から収容した雨樋用接着剤が流れ出ないものをキレが良好、微量流れ出るものをやや不良、流れ出て垂れ下がるものを不良とした。
【００３３】
タレ
測定温度条件３０℃において、ガラス板上に接着剤収容チューブから雨樋用接着剤を押し出して塗布した後、ガラス板を垂直に立て、雨樋用接着剤が接着剤塗布面から流れ落ちる現象をタレといい、そのタレの長さが１．５ｍｍ以下のものをタレ防止効果良好、１．５ｍｍを超え、３．０ｍｍ未満のものをタレ防止効果やや不良、３．０ｍｍ以上のものをタレ防止効果不良とした。
【００３４】
前記測定・観察結果は、表１に示す通りである。
（実施例２）
重量平均分子量３２０，０００、軟化点Ｔｇ８０℃の高分子アクリル系樹脂（三菱レイヨン株式会社製、「ダイヤナール」ＢＲ−９５）と、重量平均分子量５５，０００、軟化点Ｔｇ５０℃の硬質アクリル系樹脂（  ＤＳＭ  ＮｅｏＲｅｓｉｎｓ社（オランダ）製、「ネオクリル」Ｂ−７２５）とを、重量比で４：６にて配合してなる樹脂成分２５重量部と、親水性シリカ（株式会社トクヤマ製、「レオロシール」ＱＳ−１０２）４．０重量部と、ポリカルボン酸アマイド（ビックケミー・ジャパン株式会社製、ＢＹＫ−４０５）０．１重量部を、シクロヘキサノン５０重量部、イソブチルメチルケトン２５重量部、メチルエチルケトン７．５重量部、トルエン１７．５重量部よりなる混合溶剤にて、溶解、粘度調整を行って、雨樋用接着剤を得た。
【００３５】
得られた雨樋用接着剤について、実施例１と同様の方法で、初期接着力、キレ、タレを測定・観察した結果は、表１に示す通りである。
【００３６】
【表１】
2010043173.tif 000002
（参考例１）
実施例１において、高分子アクリル系樹脂として、重量平均分子量２８０，０００、軟化点Ｔｇ１０５℃の樹脂（三菱レイヨン株式会社製、「ダイヤナール」ＢＲ−８５）、硬質アクリル系樹脂として、重量平均分子量６０，０００、軟化点Ｔｇ５０℃の樹脂（三菱レイヨン株式会社製、「ダイヤナール」ＢＲ−１０７）を使用し、他は実施例１に準じて雨樋用接着剤を得た。
【００３７】
得られた雨樋用接着剤について、実施例１と同様の方法で、初期接着力、キレ、タレを測定・観察した結果は、表１に示す通りである。
（参考例２）
実施例１において、高分子アクリル系樹脂として、重量平均分子量３６０，０００、軟化点Ｔｇ２０℃の樹脂（三菱レイヨン株式会社製、「ダイヤナール」ＢＲ−１０２）、硬質アクリル系樹脂として、重量平均分子量８２，０００、軟化点Ｔｇ８４℃の樹脂（三菱レイヨン株式会社製、「ダイヤナール」ＭＢ−２９５２）を使用し、他は実施例１に準じて雨樋用接着剤を得た。
【００３８】
得られた雨樋用接着剤について、実施例１と同様の方法で、初期接着力、キレ、タレを測定・観察した結果は、表１に示す通りである。
【００３９】
（比較例１）
比較のため、従来、汎用されている雨樋用接着剤である塩化ビニル・酢酸ビニル共重合樹脂系接着剤（松下電工株式会社製「ナショナル雨とい用接着剤」ＫＱ８８１５）について、実施例１と同様の方法で、初期接着力、キレ、タレを測定・観察した結果も表１に併記した。
【００４０】
表１の結果から明白なように、重量平均分子量が３００，０００〜３４０，０００の高分子アクリル系樹脂と重量平均分子量が５５，０００〜７５，０００の硬質アクリル系樹脂とよりなる樹脂成分と、親水性シリカと、有機系増粘剤とを主成分とする実施例１、２の雨樋用接着剤においては、初期接着力、キレ、タレ（タレ防止効果）の何れも良好であるが、高分子アクリル系樹脂及び／又は硬質アクリル系樹脂の重量平均分子量が前記特定の範囲外である参考例１、２の雨樋用接着剤、及び従来、汎用されている雨樋用接着剤である比較例１の塩化ビニル・酢酸ビニル共重合樹脂系接着剤においては、初期接着力、キレ、タレ（タレ防止効果）の何れもやや不良〜不良であった。